(57)【要約】【課題】室内に干した場合でも、比較的短時間の中に乾き、かつ、これまでの室内干しに特有な不快な臭いの発生が大幅に抑制できた室内干しに好適なタオルを提供することである。【解決手段】経糸、緯糸、及びパイル糸で構成されたタオルにおいて、経糸密度が３０〜３４本／インチ、緯糸密度が４７〜６０本／インチ、ピック数が５，６又は７、パイル高さが７ｍｍを越えて１１ｍｍ以下であるタオル。【選択図】  図１
0003152796.tif 000002
【実用新案登録請求の範囲】
【請求項１】
経糸、緯糸、及びパイル糸で構成されたタオルにおいて、
経糸密度が３０〜３４本／インチ、
緯糸密度が４７〜６０本／インチ、
ピック数が５，６又は７、
パイル高さが７ｍｍを越えて、１１ｍｍ以下である
ことを特徴とするタオル。
【請求項２】
ピック数が５である
ことを特徴とする請求項１のタオル。
【請求項３】
ピック数が６である
ことを特徴とする請求項１のタオル。
【請求項４】
経糸密度が３１〜３３本／インチ、緯糸密度が５０〜５８本／インチ、パイル高さが７．５〜１０．５ｍｍである
ことを特徴とする請求項１〜請求項３いずれかのタオル。
【請求項５】
パイル糸が中空糸である
ことを特徴とする請求項１〜請求項４いずれかのタオル。
【請求項６】
パイル糸が２０〜３０％のポリエステルと８０〜７０％の綿との混紡糸である
ことを特徴とする請求項１〜請求項５いずれかのタオル。
【請求項７】
緯糸が５０〜７０％のポリエステルと５０〜３０％の綿との混紡糸である
ことを特徴とする請求項１〜請求項６いずれかのタオル。
【請求項８】
経糸が５０〜７０％のポリエステルと５０〜３０％の綿との混紡糸である
ことを特徴とする請求項１〜請求項６いずれかのタオル。
【請求項９】
緯糸及び／又は経糸が密実糸である
ことを特徴とする請求項１〜請求項８いずれかのタオル。
【請求項１０】
抗菌加工された糸が用いられて構成されてなる
ことを特徴とする請求項１〜請求項９いずれかのタオル。
【考案の詳細な説明】
【技術分野】
【０００１】
本考案は室内干し（部屋干し）に好適なタオルに関する。
【背景技術】
【０００２】
現在、共働きや不規則な労働時間、或いは花粉症や防犯などの理由から、洗濯物を室内で干すことが多くなって来ている。このような観点から、洗剤メーカや洗濯機メーカより、室内干しに対応した商品（洗剤、洗濯機）が幾つも提案されている。
【考案の概要】
【考案が解決しようとする課題】
【０００３】
ところで、タオルは、一般の衣類に比べて、洗濯の頻度が非常に高い。そして、タオルは、一般の衣類に比べて重量が嵩む製品である。この為、洗濯・脱水後のタオルを乾かすにしても、時間が長く掛かっているのが普通である。特に、戸外でタオルを乾かすにしても、乾燥時間は長いのであるから、況してや、室内での乾燥に長時間を要することは言うまでも無い。
【０００４】
そして、上記の通り、タオルを室内で干した場合、乾燥までに要する時間が長いことから、かつ、乾燥途中における湿った状態でのタオルは細菌の繁殖に好適な環境であるとも言えることから、細菌が室内干しのプロセスにおいて著しく繁殖し、不快な臭いを発生させている。特に、タオルは厚手の生地であることから、内部の奥深い箇所まで入り込んだ汚れ物質（成分）が洗濯しても除去され難く、このようなことから細菌の増殖が他の衣類に比べて多い。そして、このような汚れが乾燥プロセスにおいて酸化され、これによって不快な臭いが増大する結果ともなっている。
【０００５】
従って、本考案が解決しようとする課題は、室内干しに好適なタオルを提供することである。特に、室内に干した場合でも、比較的短時間の中に乾き、かつ、これまでの室内干しに特有な不快な臭いの発生が大幅に抑制できたタオルを提供することである。
【課題を解決するための手段】
【０００６】
前記の課題は、
経糸、緯糸、及びパイル糸で構成されたタオルにおいて、
経糸密度が３０〜３４本／インチ、
緯糸密度が４７〜６０本／インチ、
ピック数が５、
パイル高さが７ｍｍを越えて、１１ｍｍ以下である
ことを特徴とするタオルによって解決される。
【０００７】
又、経糸、緯糸、及びパイル糸で構成されたタオルにおいて、
経糸密度が３０〜３４本／インチ、
緯糸密度が４７〜６０本／インチ、
ピック数が６、
パイル高さが７ｍｍを越えて、１１ｍｍ以下である
ことを特徴とするタオルによって解決される。
【０００８】
又、経糸、緯糸、及びパイル糸で構成されたタオルにおいて、
経糸密度が３０〜３４本／インチ、
緯糸密度が４７〜６０本／インチ、
ピック数が７、
パイル高さが７ｍｍを越えて、１１ｍｍ以下である
ことを特徴とするタオルによって解決される。
【０００９】
特に、上記のタオルであって、好ましくは、経糸密度が３１〜３３本／インチ、緯糸密度が５０〜５８本／インチ、パイル高さが７．５〜１０．５ｍｍであることを特徴とするタオルによって解決される。
【００１０】
又、上記のタオルであって、好ましくは、前記パイル糸は中空糸であることを特徴とするタオルによって解決される。又、上記のタオルであって、好ましくは、前記パイル糸が２０〜３０％のポリエステルと８０〜７０％の綿との混紡糸であることを特徴とするタオルによって解決される。又、上記のタオルであって、好ましくは、前記緯糸が５０〜７０％のポリエステルと５０〜３０％の綿との混紡糸であることを特徴とするタオルによって解決される。又、上記のタオルであって、好ましくは、前記経糸が５０〜７０％のポリエステルと５０〜３０％の綿との混紡糸であることを特徴とするタオルによって解決される。又、上記のタオルであって、好ましくは、前記緯糸及び／又は経糸が密実糸であることを特徴とするタオルによって解決される。
【００１１】
又、上記のタオルであって、好ましくは、抗菌加工された糸が用いられて構成されてなることを特徴とするタオルによって解決される。
【考案の効果】
【００１２】
本考案のタオルは、室内で干した場合でも、短時間で乾き、細菌の増殖が大幅に抑制され、室内干し特有の不快臭の発生が大幅に軽減される。従って、梅雨時期、花粉飛散時期、冬季の寒冷地、或は夜間と言った如きの屋外で干すのが難しい環境下においても、タオルの洗濯・乾燥が容易になる。そして、室内干しに好適と言うのみならず、タオルに要求される本来の特性、即ち、吸水性（水の拭取り性）や肌触りの柔らかさをも有している。
【図面の簡単な説明】
【００１３】
【図１】第１実施形態のタオルの組織図・意匠図・断面図
【図２】第２実施形態のタオルの組織図・意匠図・断面図
【図３】第３実施形態のタオルの組織図・意匠図・断面図
【図４】第４実施形態のタオルの組織図・意匠図・断面図
【図５】第５実施形態のタオルの組織図・意匠図・断面図
【図６】第６実施形態のタオルの組織図・意匠図・断面図
【図７】比較例になるタオルの組織図・意匠図・断面図
【考案を実施するための形態】
【００１４】
本考案はタオルである。このタオルは、経糸、緯糸、及びパイル糸を用いて構成されたものである。前記経糸の密度は３０〜３４本／インチである。好ましくは３１〜３３本／インチである。特に好ましくは３２〜３２．５本／インチである。前記緯糸の密度は４７〜６０本／インチである。好ましくは５０〜５８本／インチである。特に好ましくは５３〜５６本／インチである。そして、ピック数が５，６又は７である。パイル糸で構成されたループにおける高さ（パイル高さ；平均パイル高さ）は７ｍｍを越えて、１１ｍｍ以下である。好ましいパイル高さ（平均パイル高さ）は７．５〜１０．５ｍｍである。特に好ましいパイル高さ（平均パイル高さ）は８．０〜９．０ｍｍである。前記の如き構成としたので、洗濯・脱水後における乾燥速度が速く、室内で干した場合でも短時間の中に乾き、そして細菌の繁殖が効果的に抑制され、この結果、室内干し特有の不快臭が大幅に軽減され、又、洗濯時に汚れが十分に除去されることから、洗濯時に除去されてない汚れの室内干し時に起きる酸化に起因して発生する不快臭も軽減される。しかも、タオルに必要とされる吸水性は確保されており、かつ、肌触りの柔らかさが損なわれていない。ところで、吸水性の確保、かつ、肌触りの柔らかさを犠牲にしたならば、即ち、用いる糸量を少なくしたならば、糸の間隔が空くことから、通気性が確保され、乾燥性が高まるものの、それではタオル本来の機能が奏されなくなる。例えば、吸水性が乏しくなったり、肌触り性が劣るものとなったり、タオルとしての強度が無くなったりと言った如きタオル本来の機能が奏されなくなる。従って、タオル本来の機能を喪失することなく、室内干しの場合に起きていた不快臭の発生を抑制する為には、如何なる構成とさせれば良いかの観点から研究された結果、上記構成の場合が著しく優れたものであることが判ったのである。
【００１５】
本考案のタオルにおけるパイル糸は中空糸である場合が特に好ましいものであった。すなわち、中空糸をパイルに用いることで、乾燥性が大幅に向上した。更には、単なる中空糸と言うだけでは無く、２０〜３０％のポリエステルと８０〜７０％の綿との混紡糸、特に、２０〜３０％のポリエステルと８０〜７０％の綿との混紡中空糸をパイル糸に用いることで、乾燥性が大幅に向上した。しかも、この際、タオル本来の吸水性・肌触りの柔らかさが失われることは無かった。
【００１６】
本考案のタオルにおける緯糸や経糸は５０〜７０％のポリエステルと５０〜３０％の綿との混紡糸であることが好ましいものであった。尚、パイルは中空糸が好ましいものであったが、緯糸や経糸は中空糸では無い糸（密実糸）であることが好ましかった。すなわち、緯糸や経糸に中空糸を用いた場合、パイル糸に中空糸を用いた場合ほどには乾燥性の向上が得られず、そればかりか、タオルとしての強度が大きく低下したからである。従って、緯糸や経糸には中空糸では無い糸（密実糸）を用いるのが好ましかった。しかしながら、緯糸や経糸にも乾燥性の向上を求めることは好ましく、この面からの検討がなされた結果、５０〜７０％のポリエステルと５０〜３０％の綿との混紡糸を用いることで乾燥性の改善が得られ、しかしながら強度の低下は殆ど認められなかった。
【００１７】
上記構成のタオルは、基本的に、タオルに要求される本来の機能（吸水性や肌触りの良さ）が確保された上で、乾燥性も良く、室内干しの場合でも短時間の中に乾き、そして室内干し特有の不快臭の発生が抑制できた。しかしながら、タオルに用いた糸として抗菌加工、特に、抗菌・防臭加工された糸が用いられて場合には、不快臭の発生が更に軽減された。
【００１８】
以下、更に詳しく説明する。
【００１９】
図１は、本考案になる第１実施形態のタオルの組織図、意匠図、及び断面図を示すものである。
この第１実施形態は５ピックのタオルである。経糸や緯糸は、６０％のポリエステルと４０％の綿との混紡糸で構成された非中空糸である。パイル糸は２５％のポリエステルと７５％の綿との混紡中空糸である。そして、これ等の糸は、所謂、抗菌・防臭加工が予め施されたものである。経糸密度は３２本／インチである。緯糸密度は５５本／インチである。パイル糸で構成されたループにおける高さの平均値（パイル高さ；平均パイル高さ）は９ｍｍである。
【００２０】
図２は、本考案になる第２実施形態のタオルの組織図、意匠図、及び断面図を示すものである。
この第２実施形態は５ピックのタオルである。経糸や緯糸は、６０％のポリエステルと４０％の綿との混紡糸で構成された非中空糸である。パイル糸は２５％のポリエステルと７５％の綿との混紡中空糸である。そして、これ等の糸は、所謂、抗菌・防臭加工が予め施されたものである。経糸密度は３２本／インチである。緯糸密度は５５本／インチである。パイル糸で構成されたループにおける高さの平均値（パイル高さ；平均パイル高さ）は９ｍｍである。
【００２１】
図３は、本考案になる第３実施形態のタオルの組織図、意匠図、及び断面図を示すものである。
この第３実施形態は６ピックのタオルである。経糸や緯糸は、６０％のポリエステルと４０％の綿との混紡糸で構成された非中空糸である。パイル糸は２５％のポリエステルと７５％の綿との混紡中空糸である。そして、これ等の糸は、所謂、抗菌・防臭加工が予め施されたものである。経糸密度は３２本／インチである。緯糸密度は５５本／インチである。パイル糸で構成されたループにおける高さの平均値（パイル高さ；平均パイル高さ）は９ｍｍである。
【００２２】
図４は、本考案になる第４実施形態のタオルの組織図、意匠図、及び断面図を示すものである。
この第４実施形態は６ピックのタオルである。経糸や緯糸は、６０％のポリエステルと４０％の綿との混紡糸で構成された非中空糸である。パイル糸は２５％のポリエステルと７５％の綿との混紡中空糸である。そして、これ等の糸は、所謂、抗菌・防臭加工が予め施されたものである。経糸密度は３２本／インチである。緯糸密度は５５本／インチである。パイル糸で構成されたループにおける高さの平均値（パイル高さ；平均パイル高さ）は９ｍｍである。
【００２３】
図５は、本考案になる第５実施形態のタオルの組織図、意匠図、及び断面図を示すものである。
この第５実施形態は６ピックのタオルである。経糸や緯糸は、６０％のポリエステルと４０％の綿との混紡糸で構成された非中空糸である。パイル糸は２５％のポリエステルと７５％の綿との混紡中空糸である。そして、これ等の糸は、所謂、抗菌・防臭加工が予め施されたものである。経糸密度は３２本／インチである。緯糸密度は５５本／インチである。パイル糸で構成されたループにおける高さの平均値（パイル高さ；平均パイル高さ）は９ｍｍである。
【００２４】
図６は、本考案になる第６実施形態のタオルの組織図、意匠図、及び断面図を示すものである。
この第６実施形態は７ピックのタオルである。経糸や緯糸は、６０％のポリエステルと４０％の綿との混紡糸で構成された非中空糸である。パイル糸は２５％のポリエステルと７５％の綿との混紡中空糸である。そして、これ等の糸は、所謂、抗菌・防臭加工が予め施されたものである。経糸密度は３２本／インチである。緯糸密度は５５本／インチである。パイル糸で構成されたループにおける高さの平均値（パイル高さ；平均パイル高さ）は９ｍｍである。
【００２５】
図７は、比較の為の３ピックのタオルの組織図、意匠図、及び断面図を示すものである。経糸、緯糸やパイル糸には綿糸が用いられた。経糸密度は３２本／インチ、緯糸密度は５５本／インチである。パイル糸で構成されたループにおける高さの平均値（パイル高さ；平均パイル高さ）は７ｍｍである。
【００２６】
上記各例のタオルについて、風呂上りに湯で濡れている体を拭いた際の吸水性や肌触りの良さを調べた。又、室内で干した際の乾燥性や不快な臭いの度合いも調べたので、これ等の結果を下記の表−１に示す。
表−１
吸水性      肌触り性      乾燥性      不快臭
実施形態１のタオル      優            優          優          無し
実施形態１ａのタオル    優            優          優          無し
実施形態１ｂのタオル    優            優          優          無し
比較例１ａのタオル      劣            劣          優          無し
比較例１ｂのタオル      優            劣          劣      少しあり
実施形態２のタオル      優            優          優          無し
実施形態３のタオル      優            優          優          無し
実施形態４のタオル      優            優          優          無し
実施形態５のタオル      優            優          優          無し
実施形態６のタオル      優            優          優          無し
＊実施形態１ａのタオル＝平均パイル高さを７．５ｍｍとした以外は実施形態１と同様なタオル
＊実施例１ｂのタオル＝平均パイル高さを１０．５ｍｍとした以外は実施形態１と同様なタオル
＊比較例１ａのタオル＝平均パイル高さを６ｍｍとした以外は実施形態１と同様なタオル
＊比較例１ｂのタオル＝図７に示される３ピックのタオル
【００２７】
これによれば、本考案になるタオルは、吸水性や肌触り性に優れたものであり、かつ、室内で干した際でも短時間の中に乾き、その際に不快な臭いが感じられず、室内干しに好適なタオルであった。又、本考案のタオルは、タオルとしての強度を十分に有するものであった。
【図１】
0003152796.tif 000003
【図２】
0003152796.tif 000004
【図３】
0003152796.tif 000005
【図４】
0003152796.tif 000006
【図５】
0003152796.tif 000007
【図６】
0003152796.tif 000008
【図７】
0003152796.tif 000009